(57)【要約】【課題】ハイレート充電時のＬｉ析出が抑制された固体電池を提供する。【解決手段】本発明により、正極活物質として層状岩塩型のリチウム遷移金属複合酸化物２１を含んだ正極２と、負極活物質として黒鉛系材料４１を含んだ負極４と、正極２と負極４との間に介在する固体電解質層６と、を備え、黒鉛系材料４１が、１０ｎｍ以上２０ｎｍ以下の平均厚みを有する炭酸リチウムの層４１ａで被覆されている、固体電池１が提供される。【選択図】図１
2020042961.tif 000002
【特許請求の範囲】
【請求項１】
正極活物質として層状岩塩型のリチウム遷移金属複合酸化物を含んだ正極と、負極活物質として黒鉛系材料を含んだ負極と、前記正極と前記負極との間に介在する固体電解質層と、を備え、
前記黒鉛系材料が、１０ｎｍ以上２０ｎｍ以下の平均厚みを有する炭酸リチウムの層で被覆されている、
固体電池。
【発明の詳細な説明】
【技術分野】
【０００１】
本発明は、固体電池に関する。
【背景技術】
【０００２】
近年、電池の信頼性向上や低コスト化等が求められるなか、電荷担体の移動媒体として固体電解質を用いた固体電池の開発が加速している（特許文献１，２参照）。例えば特許文献１には、正極活物質として層状岩塩型のリチウム遷移金属複合酸化物を含んだ正極と、負極活物質として黒鉛系材料を含んだ負極と、上記正極と上記負極との間に介在する固体電解質層と、を備えたリチウム固体電池が開示されている。
【先行技術文献】
【特許文献】
【０００３】
【特許文献１】特開２０１２−１４６５０６号公報
【特許文献２】特開２０１７−０５４６１５号公報
【発明の概要】
【発明が解決しようとする課題】
【０００４】
しかし、本発明者の検討によれば、大電流で急速充電（ハイレート充電）を繰り返す態様での使用を考慮すると、特許文献１の技術には更なる改善の余地が認められた。すなわち、ハイレート充電時において、上記のようなリチウム固体電池では黒鉛系材料の表面での反応、言い換えれば固体電解質中のＬｉイオンが黒鉛系材料に挿入される反応が律速となる。このため、充電時には、黒鉛系材料の表面にＬｉが析出し易くなる。したがって、固体電解質と黒鉛系材料との界面でＬｉイオンをより迅速に移動させて、黒鉛系材料の表面におけるＬｉ析出を抑制することが求められている。
【０００５】
本発明はかかる点に鑑みてなされたものであり、その目的は、ハイレート充電時のＬｉ析出が抑制された固体電池を提供することにある。
【課題を解決するための手段】
【０００６】
本発明により、正極活物質として層状岩塩型のリチウム遷移金属複合酸化物を含んだ正極と、負極活物質として黒鉛系材料を含んだ負極と、上記正極と上記負極との間に介在する固体電解質層と、を備え、上記黒鉛系材料が、１０ｎｍ以上２０ｎｍ以下の平均厚みを有する炭酸リチウムの層で被覆されている、固体電池が提供される。
【０００７】
上記固体電池の負極では、負極活物質としての黒鉛系材料が上記平均厚みを有する炭酸リチウムの層でコートされている。上記平均厚みを有する炭酸リチウムの層は、充電時に黒鉛系材料へのＬｉイオンの挿入をアシストするように作用する。このことにより、固体電解質と黒鉛系材料との界面でＬｉイオンをより迅速に移動させることができる。その結果、ハイレート充電時においても、黒鉛系材料の表面におけるＬｉ析出を好適に抑制することができる。したがって、本発明によれば、ハイレート充放電を繰り返す態様においても容量劣化が抑えられ、充放電特性の優れた固体電池を実現することができる。
【図面の簡単な説明】
【０００８】
【図１】一実施形態に係る固体電池の模式的な断面図である。
【図２】一実施形態に係る黒鉛系材料の模式的な断面図である。
【発明を実施するための形態】
【０００９】
以下、ここで開示される固体電池の好適な実施形態を説明する。なお、ここで説明される実施形態は、当然ながら特に本発明を限定することを意図したものではない。本明細書において特に言及している事項以外の事柄であって本発明の実施に必要な事柄は、当該分野における従来技術に基づく当業者の設計事項として把握され得る。ここで開示される固体電池は、本明細書に開示されている内容と当該分野における技術常識とに基づいて実施することができる。また、本明細書において数値範囲をＡ〜Ｂ（ここでＡ，Ｂは任意の数値）と記載している場合は、Ａ以上Ｂ以下を意味するものとする。
【００１０】
図１は、固体電池１の模式的な断面図である。固体電池１は、正極２と、負極４と、固体電解質層６と、を備えている。固体電解質層６は、正極２と負極４との間に介在している。正極２と負極４と固体電解質層６とは、物理的に一体化されている。固体電池１は、例えばリチウム固体電池である。固体電池１は、典型的には充放電可能な二次電池、例えばリチウム二次電池である。
【００１１】
正極２は、正極集電体２ａと、正極集電体２ａの表面に固着された正極活物質層２ｂと、を備えている。正極集電体２ａは、導電性部材である。図示は省略するが、正極集電体２ａは外部接続用の正極端子に電気的に接続されている。正極集電体２ａは、例えば、Ａｌ、Ｔｉ、ステンレス鋼（ＳＵＳ）等の、導電性の良好な金属箔である。なお、正極２は正極集電体２ａを有していなくてもよい。
【００１２】
正極活物質層２ｂは、正極活物質を含んでいる。正極活物質は、電荷担体（例えばＬｉイオン）を可逆的に吸蔵および放出可能な材料である。正極活物質は、ここでは粒子状である。正極活物質は、少なくとも、層状岩塩型の結晶構造を有するリチウム遷移金属複合酸化物２１を含んでいる。層状岩塩型のリチウム遷移金属複合酸化物２１は、例えば、リチウムニッケルコバルトマンガン含有複合酸化物（三元系材料）、リチウムニッケル含有複合酸化物（例えばＬｉＮｉＯ２）、リチウムコバルト含有複合酸化物（例えばＬｉＣｏＯ２）、リチウムニッケルコバルト含有複合酸化物（例えばＬｉＮｉＣｏＯ２）等であってもよい。正極活物質は、層状岩塩型のリチウム遷移金属複合酸化物２１に加えて、必要に応じてそれ以外の材料を含んでいてもよい。例えば、層状岩塩型以外の結晶構造（例えばスピネル型の結晶構造）を有するリチウム遷移金属複合酸化物を含んでいてもよい。
【００１３】
正極活物質層２ｂは、正極活物質に加えて、必要に応じてそれ以外の成分、例えば、固体電解質材料、バインダ、導電材、各種添加剤等をさらに含んでいてもよい。正極活物質層２ｂは、ここでは固体電解質材料２２を含んでいる。固体電解質材料２２は、ここでは粒子状である。固体電解質材料２２としては、例えば、硫化物固体電解質材料、酸化物固体電解質材料、窒化物固体電解質材料、ハロゲン化物固体電解質材料等が例示される。より具体的には、固体電解質層６の構成材料として後述する硫化物固体電解質材料、例えば、リン（Ｐ）元素と硫黄（Ｓ）元素とを含有するＰ，Ｓ含有化合物が挙げられる。固体電解質材料２２は、固体電解質層６と同種の材料で構成されていてもよい。バインダとしては、例えば、ポリフッ化ビニリデン（ＰＶｄＦ）、ポリフッ化ビニリデンとヘキサフルオロプロピレンとのコポリマー（ＰＶｄＦ−ＨＦＰ）等のハロゲン化ビニル樹脂や、アクリレートブタジエンゴム（ＡＢＲ）、スチレン−ブタジエンゴム（ＳＢＲ）、アクリロニトリル−ブタジエンゴム（ＮＢＲ）等のゴム類が例示される。導電材としては、例えば、気相法炭素繊維、カーボンブラック等の炭素材料が例示される。
【００１４】
負極４は、負極集電体４ａと、負極集電体４ａの表面に固着された負極活物質層４ｂと、を備えている。負極集電体４ａは、導電性部材である。図示は省略するが、負極集電体４ａは外部接続用の負極端子に電気的に接続されている。負極集電体４ａは、例えば、Ｃｕ、Ｔｉ、ステンレス鋼（ＳＵＳ）等の、導電性の良好な金属箔である。なお、負極４は負極集電体４ａを有していなくてもよい。
【００１５】
負極活物質層４ｂは、負極活物質を含んでいる。負極活物質は、電荷担体（例えばＬｉイオン）を可逆的に吸蔵および放出可能な材料である。負極活物質は、ここでは粒子状である。負極活物質の平均粒径（Ｄ５０）は、概ね１〜３０μｍ、例えば２〜２０μｍであってもよい。負極活物質は、少なくとも、黒鉛系材料４１を含んでいる。なお、黒鉛系材料４１とは、黒鉛構造、すなわち、炭素の六角網面が積層された層状の構造を有する材料全般をいう。黒鉛系材料４１は、黒鉛の占める割合が概ね５０質量％以上、例えば８０質量％以上であってもよい。黒鉛系材料４１は、黒鉛であってもよい。黒鉛系材料４１は、例えば、黒鉛と黒鉛以外の炭素材料（例えば非晶質炭素）とを含んだ黒鉛系炭素材料であってもよい。
【００１６】
図２に示すように、黒鉛系材料４１は、炭酸リチウム（Ｌｉ２ＣＯ３）の層４１ａで被覆されている。言い換えれば、図２は、黒鉛系材料４１がコア部を構成し、炭酸リチウムの層４１ａが被覆部を構成した、複合粒子の状態をなしている。炭酸リチウムの層４１ａの平均厚みＴは、１０〜２０ｎｍである。本発明者の検討によれば、平均厚みＴが薄すぎると、黒鉛系材料４１の表面での反応（黒鉛系材料４１へのＬｉイオンの挿入）にバラつきが生じ、かえってＬｉ析出耐性が悪化する。また、平均厚みＴが厚すぎると炭酸リチウムの層４１ａ自体が抵抗体となり、かえってＬｉ析出耐性が悪化する。炭酸リチウムの層４１ａの平均厚みＴを１０〜２０ｎｍとすることで、充電時に黒鉛系材料４１へのＬｉイオンの挿入を好適にアシストすることができる。なお、炭酸リチウムの層４１ａは、従来公知の方法、例えば、ゾルゲル法等の液相法、メカノフュージョン法、化学的気相成長法（ＣＶＤ法）、物理的気相成長法（ＰＶＤ法）等で形成することができる。
【００１７】
負極活物質は、黒鉛系材料４１に加えて、必要に応じてそれ以外の材料を含んでいてもよい。例えば、Ｓｉ、Ｔｉ、Ｉｎ、Ｓｎ等の金属材料や、これら金属元素を含む金属化合物、金属酸化物、Ｌｉ金属化合物、Ｌｉ金属酸化物等を含んでいてもよい。
【００１８】
負極活物質層４ｂは、負極活物質に加えて、必要に応じてそれ以外の成分、例えば、固体電解質材料、バインダ、導電材、各種添加剤等を含んでもよい。負極活物質層４ｂは、ここでは固体電解質材料４２を含んでいる。固体電解質材料４２は、ここでは粒子状である。固体電解質材料４２としては、例えば、硫化物固体電解質材料、酸化物固体電解質材料、窒化物固体電解質材料、ハロゲン化物固体電解質材料等が例示される。より具体的には、固体電解質層６の構成材料として後述する硫化物固体電解質材料、例えば、リン（Ｐ）元素と硫黄（Ｓ）元素とを含有するＰ，Ｓ含有化合物が挙げられる。固体電解質材料４２は、固体電解質層６と同種の材料で構成されていてもよい。バインダとしては、例えば、ポリフッ化ビニリデン（ＰＶｄＦ）、ポリフッ化ビニリデンとヘキサフルオロプロピレンとのコポリマー（ＰＶｄＦ−ＨＦＰ）等のハロゲン化ビニル樹脂や、アクリレートブタジエンゴム（ＡＢＲ）、スチレン−ブタジエンゴム（ＳＢＲ）、アクリロニトリル−ブタジエンゴム（ＮＢＲ）等のゴム類が例示される。導電材としては、例えば、気相法炭素繊維、カーボンブラック等の炭素材料が例示される。
【００１９】
固体電解質層６は、正極活物質層２ｂと負極活物質層４ｂとの間に配置され、正極２と負極４とを絶縁している。言い換えれば、固体電解質層６は、絶縁性である。固体電解質層６は、室温（２５℃）で固体状である。固体電解質層６は、イオン伝導性（例えばＬｉイオン伝導性）を有する。
【００２０】
固体電解質層６は、固体電解質材料を含んでいる。固体電解質材料は、ガラス質（非結晶質）であってもよく、結晶化ガラス質であってもよく、結晶質であってもよい。固体電解質材料は、例えば、硫化物固体電解質材料、酸化物固体電解質材料、窒化物固体電解質材料、ハロゲン化物固体電解質材料等であってよい。硫化物固体電解質材料としては、例えば、リン（Ｐ）元素と硫黄（Ｓ）元素とを含有するＰ，Ｓ含有化合物が挙げられる。具体的には、Ｌｉ２Ｓ−Ｐ２Ｓ５系材料；Ｌｉ２Ｓ−ＧｅＳ２−Ｐ２Ｓ５系材料；Ｌｉ３ＰＯ４−Ｐ２Ｓ５系材料；等が挙げられる。上記Ｐ，Ｓ含有化合物はハロゲン元素をさらに含有してもよい。固体電解質材料のＬｉイオン伝導度は、室温（２５℃）において、例えば、１×１０−５Ｓ／ｃｍ以上、さらには、１×１０−４Ｓ／ｃｍ以上であるとよい。
【００２１】
固体電解質層６は、固体電解質材料に加えて、必要に応じてそれ以外の成分、例えば、バインダ、各種添加剤等を含んでもよい。バインダとしては、例えば、ポリフッ化ビニリデン（ＰＶｄＦ）、ポリフッ化ビニリデンとヘキサフルオロプロピレンとのコポリマー（ＰＶｄＦ−ＨＦＰ）等のハロゲン化ビニル樹脂や、アクリレートブタジエンゴム（ＡＢＲ）、スチレン−ブタジエンゴム（ＳＢＲ）、アクリロニトリル−ブタジエンゴム（ＮＢＲ）等のゴム類が例示される。
【００２２】
以上のように、固体電池１の負極４では、負極活物質としての黒鉛系材料４１の表面が炭酸リチウムの層４１ａで被覆されている。このことにより、充電時に、炭酸リチウムの層４１ａが黒鉛系材料４１へのＬｉイオンの挿入をアシストするように作用する。そのため、固体電解質６と黒鉛系材料４１との界面でＬｉイオンをより迅速に移動させることができる。言い換えれば、黒鉛系材料４１へのＬｉイオンの挿入が進行し易くなる。その結果、ハイレート充電時においても、黒鉛系材料４１の表面におけるＬｉ析出を好適に抑制することができる。したがって、固体電池１は、ハイレート充放電を繰り返す態様においても容量劣化が小さく、優れた充放電特性を長期にわたって発揮することができる。
【００２３】
ここに開示される固体電池１は、各種用途に利用可能である。例えば、車両に搭載されるモーター用の動力源（駆動用電源）として好適に用いることができる。車両の種類は特に限定されるものではないが、典型的には自動車、例えばプラグインハイブリッド自動車（ＰＨＶ）、ハイブリッド自動車（ＨＶ）、電気自動車（ＥＶ）等が挙げられる。
【００２４】
以下、本発明に関するいくつかの実施例を説明するが、本発明をかかる具体例に示すものに限定することを意図したものではない。
【００２５】
〔正極の作製〕
まず、正極活物質としてのＬｉＮｉ１／３Ｃｏ１／３Ｍｎ１／３Ｏ２と、固体電解質材料としてのＰ，Ｓ含有化合物と、を含んだ正極スラリーを調製した。この正極スラリーを、アルミニウム箔（正極集電体）の表面に塗工し、乾燥させることにより、正極集電体上に正極活物質層が固着された正極を作製した。
【００２６】
〔負極活物質の被覆〕
まず、負極活物質としての黒鉛粒子を用意した。例１，２および比較例１，２では、この黒鉛粒子を０．０１〜０．０４質量％のＬｉＯＨ水溶液に３時間浸漬して、黒鉛の表面にそれぞれＬｉＯＨを付着させた。次に、ＬｉＯＨ付きの黒鉛を、大気雰囲気下において、１５０℃で４時間、加熱乾燥させた。これにより、ＬｉＯＨを炭酸リチウム（Ｌｉ２ＣＯ３）へと変化させた。このようにして、黒鉛（負極活物質）の表面に炭酸リチウムの層を形成した。そして、炭酸リチウムの層の平均厚みをＸＰＳ（Ｘ線光電子分光法）で分析した。結果は表１に示す。
【００２７】
〔負極の作製〕
まず、例１，２および比較例１，２では、炭酸リチウムの層を備えた黒鉛と、固体電解質材料としてのＰ，Ｓ含有化合物と、を含んだ負極スラリーを調製した。この負極スラリーを、銅箔（負極集電体）の表面に塗工し、乾燥させることにより、負極集電体上に負極活物質層が固着された負極（例１，２、比較例１，２）を作製した。また別途、参考例として、黒鉛粒子のみ（炭酸リチウムの層なし）を負極活物質として用いたこと以外は上記例１，２および比較例１，２と同様にして、負極（参考例）を作製した。
【００２８】
〔固体電池の構築〕
まず、固体電解質材料としてのＰ，Ｓ含有化合物を含んだ固体電解質スラリーを調製した。この固体電解質スラリーをアルミニウム箔（支持基材）の表面に塗工し、乾燥させることにより、支持基材上に固体電解質層を形成した。次に、固体電解質層の上に上記作製した正極を重ねてプレスした。次に、固体電解質層の表面に付いている支持基材を剥がし、露出した面に負極を重ねて再びプレスした。このようにして、正極と、固体電解質層と、負極と、がこの順に積層された積層構造を有する固体電池（参考例、例１，２、比較例１，２）を構築した。
【００２９】
【表１】
2020042961.tif 000003
【００３０】
〔ハイレートサイクル後の容量維持率の測定〕
まず、２５℃において、上記構築した固体電池の初期容量を測定した。次に、各電池に対して、ハイレートサイクル充放電を行った。具体的には、ＳＯＣ（State of Charge）が１０％〜８０％の電圧範囲において、２Ｃの充放電レートで、合計５０サイクルのハイレート充放電を実施した。次に、各電池のハイレート充放電後の電池容量を測定した。次に、各電池につき、初期容量を１００％としてハイレート充放電後の容量維持率（％）を算出した。そして、参考例の容量維持率を１（基準）として、参考例の容量維持率に対する例１，２および比較例１，２の容量維持率の比率を算出した。算出結果を表１に示す。
【００３１】
表１に示すように、炭酸リチウムの層の平均厚みを５ｎｍとした比較例１では、ハイレートサイクル後の容量維持率が参考例よりも低かった。言い換えれば、参考例よりもＬｉ析出耐性が悪化していた。この理由としては、炭酸リチウムによる被覆が不十分であったために、黒鉛の表面におけるＬｉイオンの挿入が不均質になり、黒鉛の表面にＬｉが析出してしまったことが考えられる。
また、炭酸リチウムの層の平均厚みを３０ｎｍとした比較例２でも、ハイレートサイクル後の容量維持率が参考例よりも低かった。言い換えれば、参考例よりもＬｉ析出耐性が悪化していた。この理由としては、炭酸リチウムによる被覆が厚すぎ（被覆量が多すぎ）たために、炭酸リチウムの層自体が抵抗体となり、Ｌｉイオンが黒鉛に挿入されにくくなったことが考えられる。またその結果、ハイレート充電時にＬｉイオンを黒鉛に吸蔵しきれず、黒鉛の表面に金属Ｌｉが析出してしまったことが考えられる。
【００３２】
これら比較例に対して、炭酸リチウムの層の平均厚みを１０〜２０ｎｍとした例１，２では、驚くべきことに、ハイレートサイクル後の容量維持率が参考例よりも高かった。言い換えれば、参考例よりもＬｉ析出耐性が向上していた。この理由としては、黒鉛の表面に上記平均厚みで炭酸リチウムの層を形成したことによって、炭酸リチウムの層が黒鉛へのＬｉイオンの挿入をアシストするように作用したことが考えられる。その結果、固体電解質と黒鉛との界面でＬｉイオンをより迅速に移動させることができ、黒鉛の表面におけるＬｉ析出を抑制することができたことが考えられる。かかる結果は、ここに開示される技術の意義を示している。
【００３３】
以上、本発明を詳細に説明したが、上記実施形態および実施例は例示にすぎず、ここに開示される発明には上述の具体例を様々に変形、変更したものが含まれる。
【符号の説明】
【００３４】
１  固体電池、  ２  正極、  ４  負極、  ６  固体電解質層、  ４１  黒鉛系材料、  ４１ａ  炭酸リチウムの層
【図１】
2020042961.tif 000004
【図２】
2020042961.tif 000005